【事件の表示】
　特許第３３５４０６６号「眼鏡レンズ」の請求項１ないし１４に係る特許に対する特許異議の申立てについて、次のとおり決定する。
【結　論】
　訂正を認める。
　特許第３３５４０６６号の請求項１ないし１０に係る特許を維持する。
【理　由】
［１］　手続きの経緯
　本件特許第３３５４０６６号の発明についての出願は、平成８年１月２６日に日本国にした２件の特許出願に基づいて、平成９年１月２３日に出願され、平成１４年９月２７日に特許権の設定登録がなされ、その後、チバ　スペシャルティ　ケミカルズ　ホールディング　インコーポレーテッドから特許異議の申立がなされ、取消の理由が通知がされ、その指定期間内である平成１５年１１月１８日に特許異議意見書および訂正請求書が提出され、さらに特許権者に対して審尋がなされ、その指定期間内である平成１６年７月３０日に回答書が提出されたものである。
［２］　訂正の適否についての判断
１．訂正の内容
　特許権者が求める訂正事項は下記の通りである。
（１）訂正事項ａ
　特許請求の範囲の請求項１中の「紫外線吸収剤（Ａ）」を「２−（２’−ヒドロキシ−５’−メチルフェニル）ベンゾトリアゾールおよび２−（２’−ヒドロキシ−５’−ｔｅｒｔ−オクチルフェニル）ベンゾトリアゾールからなる群から選ばれた少なくとも１種である紫外線吸収剤（Ａ）」と訂正する。
（２）訂正事項ｂ
　特許請求の範囲の請求項１０および請求項１１を削除する。
（３）訂正事項ｃ
　発明の詳細な説明の段落【０００９】（特許公報第３頁右欄第４行）の「紫外線吸収剤（Ａ）」を「２−（２’−ヒドロキシ−５’−メチルフェニル）ベンゾトリアゾールおよび２−（２’−ヒドロキシ−５’−ｔｅｒｔ−オクチルフェニル）ベンゾトリアゾールからなる群から選ばれた少なくとも１種である紫外線吸収剤（Ａ）」と訂正すると共に、発明の詳細な説明の段落【００１９】及び【００２０】（特許公報第４頁右欄第２４〜４６行）の記載を削除する。
（４）訂正事項ｄ
　特許請求の範囲の請求項１中の「紫外線吸収剤（Ｂ）」を「２−（３−ｔｅｒｔ−ブチル−５−メチル−２−ヒドロキシフェニル）−５−クロロベンゾトリアゾール、２，２’−メチレンビス［４−（１，１，３，３−テトラメチルブチル）−６−（２Ｈ−ベンゾトリアゾール）−２−イルフェノール］および２−［２−ヒドロキシ−３，５−ビス（α，α−ジメチルベンジル）フェニル］−２Ｈ−ベンゾトリアゾールからなる群から選ばれた少なくとも１種である紫外線吸収剤（Ｂ）」と訂正する。
（５）訂正事項ｅ
　特許請求の範囲の請求項１２および請求項１３を削除する。
（６）訂正事項ｆ
　発明の詳細な説明の段落【０００９】（特許公報第３頁右欄第７行）の「紫外線吸収剤（Ｂ）」を「２−（３−ｔｅｒｔ−ブチル−５−メチル−２−ヒドロキシフェニル）−５−クロロベンゾトリアゾール、２，２’−メチレンビス［４−（１，１，３，３−テトラメチルブチル）−６−（２Ｈ−ベンゾトリアゾール）−２−イルフェノール］および２−［２−ヒドロキシ−３，５−ビス（α，α−ジメチルベンジル）フェニル］−２Ｈ−ベンゾトリアゾールからなる群から選ばれた少なくとも１種である紫外線吸収剤（Ｂ）」と訂正し、段落【００２２】及び【００２３】（特許公報第５頁左欄第３〜２８行）の記載を削除する。
（７）訂正事項ｇ
　特許請求の範囲の請求項１４を請求項１０と訂正する。
２．訂正の目的の適否、訂正の範囲の適否及び特許請求の範囲の拡張・変更の存否
（１）訂正事項ａについて
  訂正事項ａの「２−（２’−ヒドロキシ−５’−メチルフエニル）ベンゾトリアゾールおよび２−（２’−ヒドロキシ−５’−ｔｅｒｔ−オクチルフエニル）ベンゾトリアゾール」は紫外線吸収剤（Ａ）のうち特に好ましいものとして願書に添付した明細書の段落【００２０】、特許請求の範囲の【請求項１１】に記載されていた事項であり、紫外線吸収剤（Ａ）を特定の２つの化合物から選ばれたものに限定することは特許請求の範囲の減縮を目的とした明細書の訂正に該当し、実質上特許請求の範囲を拡張又は変更するものではない。
（２）訂正事項ｂについて
  訂正事項ｂは特許請求の範囲の２つの請求項を削除するものであるから、特許請求の範囲をの減縮を目的とした明細書の訂正に該当し、実質上特許請求の範囲を拡張又は変更するものではない。
（３）訂正事項ｃについて
　訂正事項ｃは訂正事項ａによって特許請求の範囲の「紫外線吸収剤（Ａ）」が訂正されたのに伴い、対応する発明の詳細な説明である段落【０００９】の「紫外線吸収剤（Ａ）」の記載を同様に訂正すると共に、訂正前のものに対応する段落【００１９】及び【００２０】の記載を削除するものであるから、明瞭でない記載の釈明を目的とした明細書の訂正に該当し、実質上特許請求の範囲を拡張又は変更するものではない。
（４）訂正事項ｄについて
  訂正事項ｄの「２−（３−ｔｅｒｔ−ブチル−５−メチル−２−ヒドロキシフェニル）−５−クロロベンゾトリアゾール、２，２’−メチレンビス［４−（１，１’１，３，３−テトラメチルブチル）−６−（２Ｈ−ベンゾトリアゾール）−２−イルフェノール］および２−［２−ヒドロキシ−３，５−ビス（α，α−ジメチルベンジル）フェニル］−２Ｈ−ベンゾトリアゾール」」は紫外線吸収剤（Ｂ）のうち特に好ましいものとして願書に添付した明細書の段落【００２３】、特許請求の範囲の【請求項１３】に記載されていた事項であり、紫外線吸収剤（Ｂ）を特定の３つの化合物から選ばれたものに限定することは、特許請求の範囲の減縮を目的とした明細書の訂正に該当し、実質上特許請求の範囲を拡張又は変更するものではない。
（５）訂正事項ｅについて
  訂正事項ｅは特許請求の範囲の２つの請求項を削除するものであるから、特許請求の範囲の減縮を目的とした明細書の訂正に該当し、実質上特許請求の範囲を拡張又は変更するものではない。
（６）訂正事項ｆについて
　訂正事項ｆは訂正事項ｄによって特許請求の範囲の「紫外線吸収剤（Ｂ）」が訂正されたのに伴い、対応する発明の詳細な説明である段落【０００９】の「紫外線吸収剤（Ｂ）」の記載を同様に訂正すると共に、訂正前のものに対応する段落【００２２】及び【００２３】の記載を削除するものであるから、明瞭でない記載の釈明を目的とした明細書の訂正に該当し、実質上特許請求の範囲を拡張又は変更するものではない。
（７）訂正事項ｇ
  訂正事項ｄは訂正事項ｂ、訂正事項ｅで請求項が削除されたことに伴い、請求項１４の番号を１０に繰り上げるものであるから、明瞭でない記載の釈明を目的とした明細書の訂正に該当し、実質上特許請求の範囲を拡張又は変更するものではない。
（８）まとめ
  以上のとおりであるから、上記訂正は、特許法第１２０条の４第２項及び同条第３項において準用する特許法第１２６条第２項から第４項までの規定に適合するので、当該訂正を認める。
［３］　本件発明
　本件特許発明は、訂正後の特許明細書の記載からみて、その特許請求の範囲に記載された事項により特定される次のとおりのものである。
【請求項１】（１）ポリカーボネート樹脂１００重量部、（２）クロロホルム溶液中で測定した場合、波長３００〜３４５ｎｍに吸収極大を有する、２−（２’−ヒドロキシ−５’−メチルフェニル）ベンゾトリアゾールおよび２−（２’−ヒドロキシ−５’−ｔｅｒｔ−オクチルフェニル）ベンゾトリアゾールからなる群から選ばれた少なくとも１種である紫外線吸収剤（Ａ）０．０５〜０．５重量部および（３）クロロホルム溶液中で測定した場合、波長３４６〜４００ｎｍに吸収極大を有する、２−（３−ｔｅｒｔ−ブチル−５−メチル−２−ヒドロキシフェニル）−５−クロロベンゾトリアゾール、２，２’−メチレンビス［４−（１，１，３，３−テトラメチルブチル）−６−（２Ｈ−ベンゾトリアゾール）−２−イルフェノール］および２−［２−ヒドロキシ−３，５−ビス（α，α−ジメチルベンジル）フェニル］−２Ｈ−ベンゾトリアゾールからなる群から選ばれた少なくとも１種である紫外線吸収剤（Ｂ）０.０１〜０.３重量部より実質的になる樹脂組成物より形成された眼鏡レンズ。
【請求項２】該紫外線吸収剤（Ａ）および紫外線吸収剤（Ｂ）との割合が（Ｂ）／（Ａ）（重量比）で表して０．０５〜４の範囲である請求項１記載の眼鏡レンズ。
【請求項３】１．５ｍｍ厚における３８０ｎｍの分光透過率が０．００５％以下である請求項１記載の眼鏡レンズ。
【請求項４】１．５ｍｍ厚における４００ｎｍの分光透過率が７０％以下である請求項１記載の眼鏡レンズ。
【請求項５】１．５ｍｍ厚における３８０ｎｍの分光透過率が０．００５％以下であり、かつ１．５ｍｍ厚における４００ｎｍの分光透過率が７０％以下である請求項１記載の眼鏡レンズ。
【請求項６】１．５ｍｍ厚における４００ｎｍの分光透過率が１０％以下である請求項１記載の眼鏡レンズ。
【請求項７】１．５ｍｍ厚における３８０ｎｍの分光透過率が０．００５％以下であり、かつ１．５ｍｍ厚における４００ｎｍの分光透過率が１０％以下である請求項１記載の眼鏡レンズ。
【請求項８】１．５ｍｍ厚における視感透過率が８７％以上である請求項１記載の眼鏡レンズ。
【請求項９】５．０ｍｍ厚における黄色度（ＹＩ）が０．７〜１．８の範囲である請求項１記載の眼鏡レンズ。
【請求項１０】該ポリカーボネート樹脂は、２，２−ビス（４−ヒドロキシフェニル）プロパンを主たる二価フェノール成分とするポリカーボネート樹脂である請求項１記載の眼鏡レンズ。
  そして、本件明細書の記載及び平成１５年１１月１８日付けの意見書や平成１６年７月３０日付けの回答書に記載された実験の結果を参酌すれば、本件発明は（Ａ）及び（Ｂ）の２種類の特定の紫外線吸収剤を併用することにより、目に有害な波長の目安である３８０ｎｍの分光透過率を低下させ、眼鏡としての基本的な要請項目である高い視感透過率を有し、黄味や濁りのない、バランスのとれた効果を奏するものである。
　そして、この効果はその一方の成分だけを単独で用いたのでは得られず、そのことは本件明細書及び上記意見書、回答書のＡ−１とＢ−１〜３との併用、Ａ−２とＢ−１との併用等の実験例から明らかである。
［４］　特許異議申立理由
　特許異議申立人　チバ　スペシャルティー　ケミカルズ　ホールディング　インコーポレーテッドは、甲第１〜１０号証及び甲８Ａ号証を提出して、訂正前の本件請求項１〜１４に係る発明は甲第１〜１０号証に記載された発明に基づいて当業者が容易に発明し得るものであるから、特許法第２９条第２項の規定により特許を受けることができないものである、と主張している。
［５］　刊行物の記載
刊行物１：特開平４−３７２６６８号公報（特許異議申立人の提出した甲第１号証）
（１−１）
「波長が約２８０〜３２０ｎｍ範囲及び約３２１〜３８０ｎｍ範囲のそれぞれに最大吸収域をもつ２種類の紫外線吸収剤と硬化性樹脂とを必須成分として含有することを特徴とする上塗り塗料組成物。」（請求項１）
（１−２）
「本発明における紫外線吸収剤は、波長が約２８０〜３２０ｎｍ範囲の最大吸収域をもつ紫外線吸収剤（以下、このものを「紫外線吸収剤Ａ」と略す。）及び波長が約３２１〜３８０ｎｍ範囲の最大吸収域をもつ紫外線吸収剤（以下、このものを「紫外線吸収剤Ｂ」と略す。）である。」（段落【００１０】）。
（１−３）
「紫外線吸収剤Ａとしては…。具体的には、フェニルサリシレート、…。」（段落【００１１】）
（１−４）
「また、上記紫外線吸収剤Ａと組合わせて用いる紫外線吸収剤Ｂとしては…。具体的には、例えばベンゾフェノン、…；２−（２’−ヒドロキシ−５’−メチル−フェニル）ベンゾトリアゾール、…などの如きベンゾトリアゾール系化合物；…。」（段落【００１２】）
（１−５）
「本発明で用いる紫外線吸収剤Ａ及びＢの配合割合は、硬化性樹脂固形分１００重量部当たりそれぞれ約０．１〜４重量部、好ましくは約１〜２重量部の範囲が良い。…」（段落【００１３】）
刊行物２：ドイツ国特許出願公開第３３２０６１５号明細書（特許異議申立人の提出した甲第２号証）
（２−１）「本発明の化合物及びその上記混合物ではまた、現況において広範な添加剤を使用することができる。このようなものはそれ自体知られており、そして例えば、ＤＯＳ２６０６３５８に記載されている。それらは、例えば、紫外線吸収剤及び光保護剤の群に属し、例えば２−（２’−ヒドロキシフェニル)ベンゾトリアゾール、２−ヒドロキシベンゾフェノン、２，２，６，６−テトラアルキルピペリジン化合物、サリチレート、桂皮酸エステル、所望により置換された安息香酸のエステル、蓚酸アニリドである。一つの好ましい使用形態は、式（１）で表わされる化合物と２，２，６，６−テトラアルキルピペリジン化合物との組み合わせである。」（第４頁下から第４行〜第５頁第５行）
刊行物３：フランス国特許出願公開第２６１９８１４号明細書（特許異議申立人の提出した甲第３号証）
（３−１）
「他の添加剤、例えば、アミノアリール誘導体、紫外線吸収剤のような光安定剤、例えば、２−（２’−ヒドロキシフェニル）ベンゾトリアゾール、２−ヒドロキシベンゾフェノン、１，３−ビス（２’−ヒドロキシ−ベンゾイル）ベンゼン、サリチレート、シンナメート、所望により置換されたベンゾエート、立体障害アミン及び蓚酸ジアミドを加えてもよい。他の種類の添加剤、例えば難燃剤や帯電防止剤を加えてもよい。」（第６頁下から１０行〜最下行）
刊行物４：米国特許第４３５５０７１号明細書（特許異議申立人の提出した甲第４号証）
（４−１）
「好ましくは、約５ないし８重量％の紫外線安定剤が使用される。特定の紫外線安定剤一種、あるいは二種以上の安定剤の組合せを合計して特定比率となる量で利用することが出来る。」（第２欄４５〜４９行）
（４−２）
「本発明に有用な紫外線安定剤で典型的なものは、以下の通りである。
　ベンゾフェノン類、例えば、…。
　トリアゾール類、例えば、２−フェニル−４−（２’，４’−ジヒドロキシベンゾイル）トリアゾール、置換ベンゾトリアゾール、例えば２−（２’−ヒドロキシ−５’−メチルフェニル）ベンゾトリアゾール、２−（２’−ヒドロキシフェニル）ベンゾトリアゾール、２−（２’−ヒドロキシ−５’−オクチルフェニル）ナフトトリアゾールのようなヒドロキシフェニルトリアゾール;
　トリアジン類、例えば、…。
　ベンゾエート類、例えば、…。
　その他の使用し得る紫外線安定剤は、低級アルキルチオメチレン含有フェノール、…、３−メチル−５−イソプロピルフェニル−６−ヒドロキシクマロン等である。」（第３欄２０行〜第４欄２行）
刊行物５：米国特許第５１０６８９１号明細書（特許異議申立人の提出した甲第５号証）
（５−１）
「請求項１
　紫外線吸収剤として、少なくとも一つの２−ヒドロキシフェニルベンゾトリアゾールと少なくとも一つの２−ヒドロキシフェニルトリアジンの混合物を含む塗料組成物であって、
　前記２−ヒドロキシフェニルベンゾトリアゾールは以下の式１ａ又は１ｂを有し（式省略）、前記２−ヒドロキシフェニルトリアジンは以下の式２:（式省略）を有し、上記式１ａ又は１ｂにおいて、
…
上記式２において、
…
ところの塗料組成物。」（特許請求の範囲　１）
刊行物６：米国特許第３６４１２１３号明細書（特許異議申立人の提出した甲第６号証）
（６−１）
「表１中のデータは、２−ヒドロキシ−４−オクチルオキシベンゾフェノンと、２−（２−ヒドロキシ−５−第三オクチルフェニル）ベンゾトリアゾール、２，４−ビス（２，４−ジメチルフェニル）−６−（２−ヒドロキシ−４−オクチルオキシフェニル）−ｓ−トリアジンあるいは２，４，６−トリス（２−ヒドロキシ−４−オクチルオキシフェニル）−ｓ−トリアジンとの組合せが、上記化合物の何れかを単独で使用した場合に比べ、組成物に脆化やカルボニル形成を引き起こす変色や酸化分解に対するより高程度な、そして前記組合せの相加効果に比べ意外なほど高い、保護を与える点における前記組み合わせの有効性を説明している。」（第５欄４４〜５４行）
刊行物７：特開昭６４−２０２４８号公報（特許異議申立人の提出した甲第７号証）
（７−１）
「ポリオレフィン樹脂（成分Ａ）、２（２’−ヒドロキシ−３’−ｔ−ブチル−５’−メチルフェニル）−５−クロロベンゾトリアゾール（成分Ｂ）及び下記一般式（Ｉ）
…（式省略）…
で示されるベンゾフェノン系化合物（成分Ｃ）から成る樹脂組成物を溶融製膜してフィルムとし、紫外線吸収性に優れたフィルムを製造するにあたり、…紫外線遮断フィルムの製造方法。」（特許請求の範囲（１））
（７−２）
「また、本発明においては、紫外線吸収剤としては２（２’−ヒドロキシ−３’−ｔ−ブチル−５’−メチルフェニル）−５−クロロベンゾトリアゾール及び下記一般式（Ｉ）で示されるベンゾフェノン系化合物を特定量併用することによりそれぞれ単独では得られない紫外線吸収効率を相乗的効果により得るところに特徴を有するものである。」（第２頁右下欄第７行〜第１４行）
刊行物８：米国特許第４２２８０６７号明細書（特許異議申立人の提出した甲第８号証）
（８−１）
「紫外線による劣化に曝されるポリカーボネートの芳香族混合物と次式の紫外線吸収剤の光安定化量を含む組成物。
　　（化学式及び説明省略）　　　　　　」（特許請求の範囲）
（８−２）
「本発明に係わる紫外線吸収剤は、他の周知の紫外線吸収剤、例えば以下の一般式（式中、Ｒ及びＲ’は下記の意味を有する。）で表される化合物と組み合わせてポリマーに添加しても良い。
　（化学式及び説明省略）                 」（第４欄２６〜５５行）
（８−３）
「実施例６
………。比較のために、市販の紫外線吸収剤である２−（２’−ヒドロキシ−５’−メチルフェニル）ベンゾトリアゾールを０．５重量％含有するポリアミドから同条件でブロウ（インフレーション）成形によりシートが作られた。この光安定剤は採用されたシーティング条件下では黄化を惹起した。」（第８欄２５〜４５行）
刊行物９：欧州特許出願公開第０４３１８６８号明細書（特許異議申立人の提出した甲第９号証）
（９−１）
「本願発明の更なる実施態様によると、眼鏡レンズに適したポリカーボネート材製のレンズを有する眼鏡が製造され、該レンズは紫外線吸収量の式（１）で表される化合物を配合して有している。適切には、前記レンズ材は、ボリカーボネート材１部当り約１０ｐｐｍないし約５００ｐｐｍの式（１）で表される紫外線吸収剤を有する。約１００ｐｐｍないし約２５０ｐｐｍが好ましい量である。」（第３頁最終行〜第４頁４行）
刊行物１０：欧州特許出願公開第０１９７５０８号明細書（特許異議申立人の提出した甲第１０号証）
（１０−１）
「請求項１
ポリカーボネート樹脂、及び構造的に以下の式:
　（化学式省略）
（式中、ｈａｌは臭素原子又は塩素原子を表し、Ｒ１　は炭素原子数１ないし１０の直鎖アルキル基、第三ブチル基又はアラルキル基を表し、Ｒ２　はＲ１　と同じ意味を表す。）に従う化合物の紫外線安定化量を含む、ポリカーボネート組成物。
…
請求項第３
　請求項１のポリカーボネート組成物からなる眼鏡レンズ。
請求項第４
　請求項１のポリカーボネート組成物からなる安全ゴーグル。
…。」（特許請求の範囲）
（１０−２）
「　　　　　　　　　　　　　　表１
資料　　紫外線安定剤　　　　％透過　　　黄色指標　％ヘイズ　％透過率
Ｎｏ．　　　　　　　　　　　　　　　　　　　　　　　　　　４００ｎｍ
１．Ｃｙａｓｏｒｂ　　　　　８５．７　　２．０　　２．４　　５７．０
　　５４１１
２  Ｔｉｎｕｖｉｎ　Ｐ　　　８５．６　　２．６　　２．１　　５７．０
　…
４．Ｔｉｎｕｖｉｎ２３４　　３５．３　　２．３　　２．３　　２８．０
　…
６　Ｔｉｎｕｖｉｎ３２６　　８６．１　　４．７　　１．８　　〜０．０
　…
」（第１１頁表１）
（１０−３）
「１．ＣＹＡＳＯＲＢ５４１１
　…（式省略）…
　２（２−ヒドロキシ−５−ｔ−オクチルフェニル）ベンゾトリアゾール
　…
２．ＴＩＮＵＶＩＮ　Ｐ
　…（式省略）…
　２（２’−ヒドロキシ−５’−メチルフェニル）ベンゾトリアゾール
　…
４．ＴＩＮＵＶＩＮ　２３４
　…（式省略）…
  ２（３’，５’−ビス（１−メチル−１−フェニルエチル）−２’−ヒドロキシフェニル）ベンゾトリアゾール
　…
６．ＴＩＮＵＶＩＮ　３２６
　…（式省略）…
　２（３’−ｔ−ブチル−２’−ヒドロキシ−５’−メチルフェニル）−５−クロロベンゾトリアゾール
　…」（第１２〜１３頁）
［６］　対比及び進歩性の判断
１．本件訂正後の請求項１に係る発明（以下「本件発明１」という、本件訂正後の請求項２以降に係る発明についても同様）について
  本件発明１は上記訂正の結果、広範な化合物をそれぞれ包含する訂正前の紫外線吸収剤（Ａ）及び（Ｂ）はそれぞれ２つ及び３つの化合物から選ばれたものに限定された。
　従って、本件発明１と特許異議申立人の提出した各刊行物に記載された発明を対比するに当たって、最初にこの訂正後の発明と最も近いと考えられる刊行物１０と対比判断し、以後他の刊行物について対比判断することとする。
  刊行物１０には、２（３’−ｔ−ブチル−２’−ヒドロキシ−５’−メチルフェニル）−５−クロロベンゾトリアゾール（ＴＩＮＵＶＩＮ３２６）紫外線安定剤を含有するポリカーボネート組成物からなる眼鏡レンズの発明が記載されて（特許請求の範囲）おり、また、その他に従来技術に属する２（２−ヒドロキシ−５−ｔ−オクチルフェニル）ベンゾトリアゾール（ＣＹＡＳＯＲＢ５４１１）、２（２’−ヒドロキシ−５’−メチルフェニル）ベンゾトリアゾール（ＴＩＮＵＶＩＮ　Ｐ）及び２（３’５’−ビス（１−メチル−１−フェニルエチル）−２’−ヒドロキシフェニル）ベンゾトリアゾール（ＴＩＮＵＶＩＮ２３４）などの紫外線安定剤を含有するポリカーボネート組成物も比較例として記載されており、これ等の組成物について、％透過率、黄色度、％ヘイズ、４００ｎｍにおける％透過率、などのデータも記載されている（１０−１、１０−２、１０−３参照）。
  これらの紫外線安定剤のうち、２（３’−ｔ−ブチル−２’−ヒドロキシ−５’−メチルフェニル）−５−クロロベンゾトリアゾール（ＴＩＮＵＶＩＮ３２６）は本件発明１の２−（３−ｔｅｒｔ−ブチル−５−メチル−ヒドロキシフェニル）−５−クロロベンゾトリアゾール（Ｂ−１）に該当するものであり、２（２−ヒドロキシ−５−ｔ−オクチルフェニル）ベンゾトリアゾール（ＣＹＡＳＯＲＢ５４１１）は本件発明１の２−（２’−ヒドロキシ−５’−ｔｅｒｔ−オクチルフェニル）ベンゾトリアゾール（Ａ−１）に該当するものであり、２（２’−ヒドロキシ−５’−メチルフェニル）ベンゾトリアゾール（ＴＩＮＵＶＩＮ　Ｐ）は本件発明１の２−（２’−ヒドロキシ−５’−メチルフェニル）ベンゾトリアゾール（Ａ−２）に該当するものであり、２（３’５’−ビス（１−メチル−１−フェニルエチル）−２’−ヒドロキシフェニル）ベンゾトリアゾール（ＴＩＮＵＶＩＮ２３４）は本件発明１の２−［２−ヒドロキシ−３，５−ビス（α，α−ジメチルベンジル）フェニル］−２Ｈ−ベンゾトリアゾール（Ｂ−３）に該当するものである。
  しかし、刊行物１０には、従来技術の紫外線安定剤に関する記載も含めて、２種以上のものを併用することは記載されていないし、ましてや本件発明１のように、Ａ−１又はＡ−２とＢ−１、Ｂ−２又はＢ−３との特定の組み合わせについては記載されていない。
  そして、本件発明１は、先の本件発明の認定の項［３］で述べたように、（Ａ）及び（Ｂ）の２種類の特定の紫外線吸収剤を併用することにより、目に有害な波長の目安である３８０ｎｍの分光透過率を低下させ、眼鏡としての基本的な要請項目である高い視感透過率を有し、黄味や濁りのないものを得ると言うバランスのとれた効果を奏するものであり、これは一方の成分だけを単独で用いたのでは得られないものであって、そのことは本件明細書及び意見書、回答書の、Ａ−１とＢ−１〜３との併用、Ａ−２とＢ−１との併用等の実験例に示されており、その効果が予測可能な程度のものとは言えない。
  してみれば、本件発明１は刊行物１０に記載された発明に基づいて当業者が容易に発明をすることができたものであると言うことはできない。
　以下、刊行物１〜９について同様に検討する。
　刊行物１には、波長が約２８０〜３２０ｎｍ範囲及び約３２１〜３８０ｎｍ範囲のそれぞれに最大吸収域を持つ２種類の紫外線吸収剤と硬化性樹脂とを必須成分として含有する塗料組成物が記載されている（１−１参照）が、本件発明１の（Ａ）及び（Ｂ）に属する化合物については僅かに（Ａ−２）が約３２１〜３８０ｎｍ範囲に最大吸収域を持つ紫外線吸収剤として示されているに過ぎず、該樹脂としてポリカーボネートの記載もなければ、その組成物を眼鏡レンズにするという記載もない。
  刊行物２には、２−（２’−ヒドロキシフェニル)ベンゾトリアゾール等の紫外線吸収剤と組み合わせることも記載されている（２−１参照）が、本件発明１の（Ａ）及び（Ｂ）に属する５つの化合物については何の記載もなく、また、ポリカーボネート樹脂にそれを配合すること、さらにその組成物を眼鏡レンズに使用することは記載がされていない。
　刊行物３には、好ましくはペイント又はコーティング用の、ベンゾトリアゾール紫外線吸収剤と蓚酸ジアミド等の紫外線吸収剤との組み合わせが示されている（３−１参照）としても、本件発明１の（Ａ）及び（Ｂ）の組み合わせについては何の示唆もなく、また、ポリカーボネート樹脂にそれを配合すること、さらにその組成物を眼鏡レンズに使用することは記載がされていない。
　刊行物４には、二種以上の紫外線安定剤を併用すること、有用な紫外線安定剤としては、トリアゾール類では２−（２’−ヒドロキシフェニル）ベンゾトリアゾール（本件発明１のＡ−２）があることが記載されている（４−２参照）が、本件発明１の（Ａ）と（Ｂ）の組み合わせについては何の示唆もなく、また、紫外線吸収剤が配合される樹脂としてはポリカーボネートは記載されていないし、また、それを配合した組成物を眼鏡レンズとすることも記載されていない。
　刊行物５には、２−ヒドロキシフェニルベンゾトリアゾールと２−ヒドロキシフェニルトリアジンの紫外線吸収剤の混合物を含む塗料組成物が記載されている（５−１参照）が、該トリアゾール化合物として本件発明１の（Ａ）及び（Ｂ）に属する化合物名についての具体的な記載はなく、またその組み合わせについての記載もなく、さらにそれをカーボネートに配合することやその組成物をレンズとすることについては何も記載がされていない。
  刊行物６には、２−ヒドロキシ−４−オクチルオキシベンゾフェノン紫外線吸収剤と２−（２−ヒドロキシ−５−第三オクチルフェニル）ベンゾトリアゾール紫外線吸収剤を併用することが記載（本件発明のＡ−１）され、（６−１参照）が、本件発明１の（Ａ）と（Ｂ）との組み合わせについては何の記載もなく、また、樹脂についてはカーボネートは記載されておらず、さらにその組成物を眼鏡レンズとすることも記載されていない。
  刊行物７には、ポリオレフィン樹脂に２（２’−ヒドロキシ−３’−ｔ−ブチル５’−メチルフェニル）−５−クロロベンゾトリアゾール（本件発明１のＢ−１）及び一般式（Ｉ）のベンゾフェノン系化合物を配合した紫外線吸収性に優れたフィルムが記載されている（７−１、７−２参照）が、本件発明１の（Ａ）と（Ｂ）との組み合わせについては何の記載もなく、また、樹脂についてはカーボネートは記載されておらず、さらにその組成物を眼鏡レンズとすることも記載されていない。
　刊行物８には、ベンジリデン基を有する化合物である紫外線吸収剤をポリカーボネートに配合することが記載され（８−１参照）、その他周知の紫外線吸収剤、例えばベンゾチアゾール系の紫外線吸収剤を組み合わせて添加することも記載され（８−２参照）、該ベンゾチアゾール系のものとして本件発明の（Ａ−２）をポリアミドに配合したものが実施例６に記載されている（８−３参照）が、本件発明１の（Ａ）及び（Ｂ）を併用することは記載されていないし、また、そのカーボネート組成物を眼鏡レンズに使用することも記載されていない。
  刊行物９には、式（Ｉ）で示されるベンゾトリアゾール系化合物を紫外線吸収剤として配合したポリカーボネートの眼鏡レンズについて記載されているが（９−１参照）、該（Ｉ）式のベンゾトリアゾール系化合物は本件発明１の（Ａ）及び（Ｂ）に属する５つの化合物いずれにも属するものではない。
  以上のとおりであるから、刊行物１〜９には刊行物１０以上に本件発明１を示唆する記載はなく、本件発明１の（Ａ）と（Ｂ）との組み合わせを示唆する記載はこれ等の刊行物にはない。そして、本件発明１は、上記刊行物１０との対比判断で述べたように、（Ａ）と（Ｂ）を組み合わせることによって、ポリカーボネートの眼鏡レンズにおいて、それぞれ単独では得難いバランスのとれた効果を奏するのであるから、これ等刊行物１〜１０の記載を併せてみても本件発明１はそれらに記載された発明に基づいて当業者が容易に発明し得るものではない。
２．本件発明２〜１０について
  本件発明２は本件発明１に対して、（Ａ）と（Ｂ）の割合を重量比で（Ｂ）／（Ａ）が０．０５〜４の範囲とさらに限定を付すものであり、本件発明３は本件発明１に対して、１．５ｍｍ厚における３８０ｎｍの分光透過率が０．００５％以下であるとさらに限定を付すものであり、本件発明４は本件発明１に対して、１．５ｍｍ厚における４００ｎｍの分光透過率が７０％以下であるとさらに限定を付すものであり、本件発明５は本件発明１に対して、１．５ｍｍ厚における３８０ｎｍの分光透過率が０．００５％以下であると共に１．５ｍｍ厚における４００ｎｍの分光透過率が７０％以下であるとさらに限定を付すものであり、本件発明６は本件発明１に対して、１．５ｍｍ厚における４００ｎｍの分光透過率が１０％以下であるとさらに限定を付すものであり、本件発明７は本件発明１に対して、１．５ｍｍ厚における３８０ｎｍの分光透過率が０．００５％以下であると共に１．５ｍｍ厚における４００ｎｍの分光透過率が１０％以下であるとさらに限定を付すものであり、本件発明８は本件発明１に対して、１．５ｍｍ厚における視感透過率が８７％以上であるとさらに限定を付すものであり、本件発明９は本件発明１に対して、５．０ｍｍ厚における黄色度（ＹＩ）が０．７〜１．８の範囲にあるとさらに限定を付すものであり、本件発明１０は本件発明１に対して、ポリカーボネート樹脂を更に２，２−ビス（４−ヒドロキシフェニル）プロパンを主たる二価フェノール成分とするものに限定しているのであるから、いずれの発明も本件発明１と同じ理由により、刊行物１〜１０に記載された発明に基づいて当業者が容易に発明することができたものではない。
［７］むすび
　以上のとおりであるから、特許異議の申立の理由及び証拠によっては本件発明について特許を取り消すことはできない。
　また、他に本件発明について特許を取り消すべき理由を発見しない。
　よって、結論のとおり決定する。
【異議決定日】
平成１６年１１月２６日（２００４．１１．２６）
【訂正の要旨】
審決（決定）の【理由】欄参照。
（５４）【発明の名称】
眼鏡レンズ
（５７）【特許請求の範囲】
　【請求項１】　（１）ポリカーボネート樹脂１００重量部、（２）クロロホルム溶液中で測定した場合、波長３００〜３４５ｎｍに吸収極大を有する、２−（２’−ヒドロキシ−５’−メチルフェニル）ベンゾトリアゾールおよび２−（２’−ヒドロキシ−５’−ｔｅｒｔ−オクチルフェニル）ベンゾトリアゾールからなる群から選ばれた少なくとも１種である紫外線吸収剤（Ａ）０．０５〜０．５重量部および（３）クロロホルム溶液中で測定した場合、波長３４６〜４００ｎｍに吸収極大を有する、２−（３−ｔｅｒｔ−ブチル−５−メチル−２−ヒドロキシフェニル）−５−クロロベンゾトリアゾール、２，２’−メチレンビス［４−（１，１，３，３−テトラメチルブチル）−６−（２Ｈ−ベンゾトリアゾール）−２−イルフェノール］および２−［２−ヒドロキシ−３，５−ビス（α，α−ジメチルベンジル）フェニル］−２Ｈ−ベンゾトリアゾールからなる群から選ばれた少なくとも１種である紫外線吸収剤（Ｂ）０．０１〜０．３重量部より実質的になる樹脂組成物より形成された眼鏡レンズ。
　【請求項２】　該紫外線吸収剤（Ａ）および紫外線吸収剤（Ｂ）との割合が（Ｂ）／（Ａ）（重量比）で表して０．０５〜４の範囲である請求項１記載の眼鏡レンズ。
　【請求項３】　１．５ｍｍ厚における３８０ｎｍの分光透過率が０．００５％以下である請求項１記載の眼鏡レンズ。
　【請求項４】　１．５ｍｍ厚における４００ｎｍの分光透過率が７０％以下である請求項１記載の眼鏡レンズ。
　【請求項５】　１．５ｍｍ厚における３８０ｎｍの分光透過率が０．００５％以下であり、かつ１．５ｍｍ厚における４００ｎｍの分光透過率が７０％以下である請求項１記載の眼鏡レンズ。
　【請求項６】　１．５ｍｍ厚における４００ｎｍの分光透過率が１０％以下である請求項１記載の眼鏡レンズ。
　【請求項７】　１．５ｍｍ厚における３８０ｎｍの分光透過率が０．００５％以下であり、かつ１．５ｍｍ厚における４００ｎｍの分光透過率が１０％以下である請求項１記載の眼鏡レンズ。
　【請求項８】　１．５ｍｍ厚における視感透過率が８７％以上である請求項１記載の眼鏡レンズ。
　【請求項９】　５．０ｍｍ厚における黄色度（ＹＩ）が０．７〜１．８の範囲である請求項１記載の眼鏡レンズ。
　【請求項１０】　該ポリカーボネート樹脂は、２，２−ビス（４−ヒドロキシフェニル）プロパンを主たる二価フェノール成分とするポリカーボネート樹脂である請求項１記載の眼鏡レンズ。
【発明の詳細な説明】
　【０００１】
　【発明の属する技術分野】
　本発明は、耐衝撃性および透明性に優れ、かつ紫外線吸収能、殊に特定波長の紫外線吸収能が高い眼鏡レンズに関する。さらに詳しくは、ポリカーボネート樹脂を樹脂成分とし、黄色化がほとんどなく、かつ成形加工性に優れた眼鏡レンズに関する。
　【０００２】
　【従来の技術】
　ポリカーボネート樹脂は高屈折率で透明性や耐衝撃性に優れた特性を有し、最近はレンズの素材、なかでも眼鏡レンズの素材として注目を集めている。ポリカーボネート樹脂製の眼鏡レンズは、従来のガラスレンズや注型重合によるプラスチックレンズ（以下注型レンズという）より薄くて、軽くて、衝撃強度が著しく高く、したがって安全で、かつ機能性が高いため、眼鏡レンズとして視力補正用レンズ、サングラスおよび保護眼鏡等に用いられるようになってきた。
　最近では、眼鏡レンズに紫外線吸収能を付与し、有害な紫外線から目を保護しようとする要望が強くなり、例えば注型レンズやガラスレンズでは、レンズ表面に紫外線吸収能を有するコート層を付与して、これらの要望に応えている。しかしながら、かかるコート方法では高価になり、かつレンズ自身が微黄色化するという欠点があった。また注型レンズでは重合させる際に、紫外線吸収剤を添加することも行われている。しかしながら、かかる方法では重合性の阻害や、レンズ自身が著しく黄色化するという欠点があった。
　【０００３】
　これに対しポリカーボネート樹脂製眼鏡レンズでは、ポリカーボネート樹脂自身が紫外線吸収能を有しており、また熱可塑性であるため溶融成形する際に紫外線吸収剤を配合すれば、容易に任意の紫外線吸収剤を含有させることができるので、長波長側の紫外線吸収剤を配合することができる。しかしながら、従来のポリカーボネート樹脂では、３７５ｎｍ迄の紫外線を吸収するのが限度であり、これ以上の長波長を吸収しようとすると、紫外線吸収剤の含有量を通常の２〜１０倍量添加しなければならない。一般に紫外線吸収剤は昇華性であるため、紫外線吸収剤を多量添加すると、ポリカーボネート樹脂の射出成形時に、紫外線吸収剤が昇華して鏡面金型を汚染し、得られるレンズの外観を著しく阻害するようになる。
　【０００４】
　特公平６−３５１４１号公報および特公平６−４１１６２号公報には、ポリカーボネート樹脂中に昇華し難いオリゴマー型紫外線吸収剤を０．１〜２０重量部添加し、多層積層シートまたはフィルムの押出成形時に、その表面層を形成させる方法が例示されている。しかしながら、その目的はシートの耐候性付与であり、光学的目的ではない。また、紫外線吸収剤の種類によっては更に長波長の紫外線を吸収する能力を有するものもあるが、これらの長波長吸収用紫外線吸収剤を添加するとポリカーボネート樹脂は著しく黄色化するため、多量のブルーイング剤を添加して黄色味を消す必要がある。しかしながら、かかる方法では多量のブルーイング剤のためにレンズ用途では透明性が阻害され、視感透過率が低下して著しくくすんだレンズしか提供できなかった。更に、特開平７−９２３０１号公報には、紫外線吸収剤および赤外線吸収剤を添加して、紫外線および近赤外線の透過を阻止するプラスチックレンズが提案されている。しかしながら、この方法で得られるレンズは透明性が不充分である。従ってポリカーボネート樹脂製眼鏡レンズとしては、３８０ｎｍ以下の紫外線を完全に吸収することと、高い透明性とは、相矛盾する特性と考えられていた。
　【０００５】
　一方特開昭６２−１４６９５１号公報には、ポリカーボネート樹脂１００重量部に対して特定の構造式で表されるアルキリデンビス（ベンゾトリアゾリルフェノール）化合物を０．００１〜５重量部含有させて、耐光性の改善されたポリカーボネート樹脂組成物が記載されている。この公報には、前記特定の５種の化合物をそれぞれポリカーボネート樹脂に対して、０．３０重量％添加した試験片を作成し、高圧水銀灯により紫外線を照射し、その試験片の黄色度を測定し、その変化（△ＹＩ）を測定した結果が示されている。その結果は、前記特定の化合物の添加により黄色度変化が低下したことを示しているに過ぎない。
　【０００６】
　さらに特開平４−２９２６６１号公報には、ポリカーボネート樹脂を含む透明性熱可塑性樹脂１００重量部に、波長２８０〜３６０ｎｍに吸収極大を有し、波長４００ｎｍに吸収のない紫外線吸収剤を０．０１〜０．１５重量部配合した樹脂組成物が記載されている。この樹脂組成物は、銀塩フィルムは波長４００ｎｍに感度ピークが存在するために、４００ｎｍの波長の光線透過率が８０％以上を有するカメラ用レンズとして開発されたものである。
　【０００７】
　【発明が解決しようとする課題】
　本発明の第１の目的は、耐衝撃性や透明性に優れ、かつ特定波長の紫外線をほぼ完全にカットし得るポリカーボネート樹脂製眼鏡レンズを提供することにある。
　本発明の第２の目的は、紫外線により黄変がほとんど起こらず、しかも成形加工において金型鏡面に紫外線吸収剤の昇華による汚染が発生しない組成物による眼鏡レンズを提供することにある。
　本発明の第３の目的は、３８０ｎｍの波長を実質的に透過せず、かつ視感透過率が高い眼鏡レンズを提供することにある。
　【０００８】
　本発明者は、前記目的を達成するため、ポリカーボネート樹脂に用いる紫外線吸収剤について鋭意研究した結果、特定の吸収極大を有する２つのタイプの紫外線吸収剤を組合わせて特定量特定割合で用いれば、成形性を阻害することなく、かつレンズの透明性を損なうことなく、３８０ｎｍの紫外線を完全に吸収することができることを見出し、本発明に到達した。
　【０００９】
　【課題を解決するための手段】
　かくして本発明によれば、（１）ポリカーボネート樹脂１００重量部、（２）クロロホルム溶液中で測定した場合、波長３００〜３４５ｎｍに吸収極大を有する、２−（２−ヒドロキシ−５’−メチルフェニル）ベンゾトリアゾールおよび２−（２’−ヒドロキシ−５’−ｔｅｒｔ−オクチルフェニル）ベンゾトリアゾールからなる群から選ばれた少なくとも１種である紫外線吸収剤（Ａ）０．０５〜０．５重量部および（３）クロロホルム溶液中で測定した場合、波長３４６〜４００ｎｍに吸収極大を有する、２−（３−ｔｅｒｔ−ブチル−５−メチル−２−ヒドロキシフェニル）−５−クロロベンゾトリアゾール、２，２’−メチレンビス［４−（１，１，３，３−テトラメチルブチル）−６−（２Ｈ−ベンゾトリアゾール）−２−イルフェノール］および２−［２−ヒドロキシ−３，５−ビス（α，α−ジメチルベンジル）フェニル］−２Ｈ−ベンゾトリアゾールからなる群から選ばれた少なくとも１種である紫外線吸収剤（Ｂ）０．０１〜０．３重量部より実質的になる樹脂組成物より形成された眼鏡レンズが提供される。
　【００１０】
　本発明の眼鏡レンズを形成する樹脂組成物においては、前記紫外線吸収剤（Ａ）および紫外線吸収剤（Ｂ）の２つのタイプの紫外線吸収剤を組み合わせて、かつ前記配合量で使用するが、さらに前記紫外線吸収剤（Ａ）および紫外線吸収剤（Ｂ）との割合が、（Ｂ）／（Ａ）（重量比）で表して０．０５〜４の範囲であるのが有利である。
　以下本発明の眼鏡レンズについてさらに詳細に説明する。
　【００１１】
　本発明で用いるポリカーボネート樹脂は、二価フェノールとカーボネート前駆体を反応させて得られる芳香族ポリカーボネート樹脂である。ここで用いる二価フェノールの具体例としては、例えば２，２−ビス（４−ヒドロキシフェニル）プロパン（通称ビスフェノールＡ）、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、２，２−ビス（４−ヒドロキシフェニル）フェニルメタン、２，２−ビス（４−ヒドロキシ−３−メチルフェニル）プロパン、１，１−ビス（４−ヒドロキシ−３−ｔｅｒｔ−ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパン等のビス（ヒドロキシアリール）アルカン類、１，１−ビス（ヒドロキシフェニル）シクロペンタン、１，１−ビス（ヒドロキシフェニル）シクロヘキサン等のビス（ヒドロキシフェニル）シクロアルカン類、４，４’−ジヒドロキシジフェニルエーテル、４，４’−ジヒドロキシ−３，３’−ジメチルジフェニルエーテル等のジヒドロキシアリールエーテル類、４，４’−ジヒドロキシジフェニルスルフィド、４，４’−ジヒドロキシ−３，３’−ジメチルジフェニルスルフィド等のジヒドロキシジアリールスルフィド類、４，４’−ジヒドロキシジフェニルスルホキシド、４，４’−ジヒドロキシ−３，３’−ジメチルジフェニルスルホキシド等のジヒドロキシジアリールスルホキシド類、４，４’−ジヒドロキシジフェニルスルホン、４，４’−ジヒドロキシ−３，３’−ジメチルジフェニルスルホン等のジヒドロキシジアリールスルホン類等があげられる。これら二価フェノールは単独で用いても、二種以上併用してもよい。
　【００１２】
　前記二価フェノールのうち、２，２−ビス（４−ヒドロキシフェニル）プロパン（ビスフェノールＡ）を主たる二価フェノール成分とするのが好ましく、特に全二価フェノール成分中、７０モル％以上、特に８０モル％以上がビスフェノールＡであるものが好ましい。最も好ましいのは、二価フェノール成分が実質的にビスフェノールＡである芳香族ポリカーボネート樹脂である。
　【００１３】
　ポリカーボネート樹脂を製造する基本的な手段を簡単に説明する。カーボネート前駆体としてホスゲンを用いる溶液法では、通常酸結合剤および有機溶媒の存在下に二価フェノール成分とホスゲンとの反応を行う。酸結合剤としては例えば水酸化ナトリウムや水酸化カリウム等のアルカリ金属の水酸化物またはピリジン等のアミン化合物が用いられる。有機溶媒としては例えば塩化メチレン、クロロベンゼン等のハロゲン化炭化水素が用いられる。また反応促進のために例えば第三級アミンや第四級アンモニウム塩等の触媒を用いることができ、分子量調節剤として例えばフェノールやｐ−ｔｅｒｔ−ブチルフェノールのようなアルキル置換フェノール等の末端停止剤を用いることが望ましい。反応温度は通常０〜４０℃、反応時間は数分〜５時間、反応中のｐＨは１０以上に保つのが好ましい。
　【００１４】
　カーボネート前駆体として炭酸ジエステルを用いるエステル交換法（溶融法）は、不活性ガスの存在下に所定割合の二価フェノール成分と炭酸ジエステルとを加熱しながら撹拌し、生成するアルコールまたはフェノール類を留出させる方法である。反応温度は生成するアルコールまたはフェノール類の沸点等により異なるが、通常１２０〜３００℃の範囲である。反応はその初期から減圧にして生成するアルコールまたはフェノール類を留出させながら反応させる。また反応を促進するために通常のエステル交換反応触媒を用いることができる。このエステル交換反応に用いる炭酸ジエステルとしては例えばジフェニルカーボネート、ジナフチルカーボネート、ジメチルカーボネート、ジエチルカーボネート、ジブチルカーボネート等があげられ、特にジフェニルカーボネートが好ましい。
　【００１５】
　本発明で用いるポリカーボネート樹脂の分子量は、粘度平均分子量で表して１７，０００〜３０，０００が好ましく、２０，０００〜２６，０００が特に好ましい。眼鏡レンズは精密成形であり、金型の鏡面を正確に転写して規定の曲率、度数を付与することが重要であり、溶融流動性のよい低粘度の樹脂が望ましいが、あまりに低粘度過ぎるとポリカーボネート樹脂の特徴である衝撃強度が保持できない。なお、ここで言う粘度平均分子量（Ｍ）は、オストワルド粘度計を用いて、塩化メチレンを溶媒として２０℃で測定した溶液の極限粘度［η］を求め、Ｓｃｈｎｅｌｌの粘度式
　　［η］＝１．２３×１０−４Ｍ０．８３
から求められる。
　【００１６】
　本発明の樹脂組成物は、前記ポリカーボネート樹脂中に波長の吸収特性が異なる２つのタイプの紫外線吸収剤が配合されている。１つは波長３００〜３４５ｎｍの範囲に吸収極大を有する紫外線吸収剤（Ａ）であり、他の１つは波長３４６〜４００ｎｍの範囲に吸収極大を有する紫外線吸収剤（Ｂ）である。これら２つのタイプの紫外線吸収剤の吸収極大は、いずれも層厚１０ｍｍ石英セルを用いてクロロホルム溶液にて濃度１０ｍｇ／リットルで測定された吸収スペクトルである。
　【００１７】
　これら２つのタイプの紫外線吸収剤は、いずれも単独で使用した場合、３８０ｎｍの波長の紫外線の吸収が不充分であるか、あるいは吸収が充分になる程度多量に添加すると成形時に紫外線吸収剤が昇華し、レンズの曇価（ヘイズ）が増大したり、色相の低下を招く。
　【００１８】
　本発明によれば、前記特定の２つのタイプの紫外線吸収剤（Ａ）および（Ｂ）を組み合わせて使用することにより、それぞれの量は比較的少ない量であっても、３８０ｎｍの紫外線をほぼ完全に吸収でき、しかも視感透過率は８７％以上を維持し、レンズの色相も良好である。その上紫外線によって黄色に変化する割合は極めて小さいという利点を有している。
　【００１９】
　これら紫外線吸収剤（Ａ）は、ポリカーボネート樹脂１００重量部当り０．０５〜０．５重量部配合される。０．０５重量部未満では紫外線吸収性能が不充分であり、０．５重量部を越す量配合しても、もはや紫外線吸収能力は向上せず、逆に成形時の昇華、曇価（ヘイズ）の増大、色相の悪化が著しくなる。特に好ましい配合量は０．１〜０．３５重量部である。
　【００２０】
　これら紫外線吸収剤（Ｂ）は、ポリカーボネート樹脂１００重量部当り０．０１〜０．３重量部配合される。０．０１重量部未満では紫外線吸収性能が不充分であり、０．３重量部を越すと紫外線吸収剤（Ｂ）によっては色相が著しく悪化することがあり、くすんだレンズになることがある。さらに好ましいのは０．０１５〜０．２７重量部であり、特に好ましくは０．０２〜０．２５重量部である。
　また、紫外線吸収剤（Ａ）と紫外線吸収剤（Ｂ）とは、下記式
　　Ｒ＝（Ｂ）／（Ａ）
で表される配合比（重量）Ｒを、０．０５〜４の範囲に設定することが望ましい。配合比Ｒが０．０５未満では紫外線吸収性能が不充分であり、配合比Ｒが４を越すと色相の悪化が著しくなり実用に適さない。特に好ましいのは０．０６〜３である。
　【００２１】
　紫外線吸収剤（Ａ）および紫外線吸収剤（Ｂ）の配合時期や配合方法については特に制限はなく、ポリカーボネート樹脂の重合途中や重合後でもよく、更にパウダー、ペレットまたはビーズ状のポリカーボネート樹脂と共に任意の混合機、例えばタンブラー、リボンブレンダー、高速ミキサー等で混合し、溶融混練することができる。なお、紫外線吸収剤（Ａ）および紫外線吸収剤（Ｂ）は、同時に添加しても、任意の順序で添加してもよい。
　【００２２】
　本発明のポリカーボネート樹脂組成物には離型剤を配合することができ、こうすることは好ましい結果を与える。離型剤としては飽和脂肪酸エステルが一般的であり、例えばステアリン酸モノグリセライド等のモノグリセライド類、ステアリン酸ステアレート等の低級脂肪酸エステル類、セバシン酸ベヘネート等の高級脂肪酸エステル類、ペンタエリスリトールテトラステアレート等のエリスリトールエステル類がポリカーボネート樹脂１００重量部当り０．０３〜１重量部用いられる。また、必要に応じて亜燐酸エステル系の熱安定剤をポリカーボネート樹脂１００重量部当り０．００１〜０．１重量部配合してもよい。亜燐酸エステル系の熱安定剤としてはトリス（ノニルフェニル）ホスファイト、トリフェニルホスファイト、トリス（２，４−ジ−ｔｅｒｔ−ブチルフェニル）ホスファイト、テトラキス（２，４−ジ−ｔｅｒｔ−ブチルフェニル）−４，４’−ビフェニレンジホスホナイト、ビス−（２，６−ジ−ｔｅｒｔ−ブチル−４−メチルフェニル）ペンタエリスリトール−ジ−ホスファイト、ビス（２，４−ジ−ｔｅｒｔ−ブチルフェニル）ペンタエリスリトール−ジ−ホスファイト、トリス（エチルフェニル）ホスファイト、トリス（ブチルフェニル）ホスファイトおよびトリス（ヒドロキシフェニル）ホスファイト等が好ましく、トリス（ノニルフェニル）ホスファイトおよびテトラキス（２，４−ジ−ｔｅｒｔ−ブチルフェニル）−４，４’−ビフェニレンジホスホナイトが特に好ましい。
　【００２３】
　本発明のポリカーボネート樹脂組成物中には、眼鏡レンズに成形した場合、ポリカーボネート樹脂や紫外線吸収剤に基づくレンズの黄色味を打ち消すためにブルーイング剤を配合することができる。ブルーイング剤としてはポリカーボネート樹脂に使用されるものであれば、特に支障なく使用することができる。一般的にはアンスラキノン系染料が入手容易であり好ましい。
　【００２４】
　具体的なブルーイング剤としては、例えば一般名Ｓｏｌｖｅｎｔ　Ｖｉｏｌｅｔ１３［ＣＡ．Ｎｏ（カラーインデックスＮｏ）６０７２５；商標名　バイエル社製「マクロレックスバイオレットＢ」、三菱化学（株）製「ダイアレジンブルーＧ」、住友化学工業（株）製「スミプラストバイオレットＢ」］、一般名Ｓｏｌｖｅｎｔ　Ｖｉｏｌｅｔ３１［ＣＡ．Ｎｏ６８２１０；商標名　三菱化学（株）製「ダイアレジンバイオレットＤ」］、一般名Ｓｏｌｖｅｎｔ　Ｖｉｏｌｅｔ３３［ＣＡ．Ｎｏ６０７２５；商標名　三菱化学（株）製「ダイアレジンブルーＪ」］、一般名Ｓｏｌｖｅｎｔ　Ｂｌｕｅ９４［ＣＡ．Ｎｏ６１５００；商標名　三菱化学（株）製「ダイアレジンブルーＮ」］、一般名Ｓｏｌｖｅｎｔ　Ｖｉｏｌｅｔ３６［ＣＡ．Ｎｏ６８２１０；商標名　バイエル社製「マクロレックスバイオレット３Ｒ」］、一般名Ｓｏｌｖｅｎｔ　Ｂｌｕｅ９７［商標名　バイエル社製「マクロレックスブルーＲＲ」］および一般名Ｓｏｌｖｅｎｔ　Ｂｌｕｅ４５［ＣＡ．Ｎｏ６１１１０；商標名　サンド社製「テトラゾールブルーＲＬＳ」］が代表例として挙げられる。これらブルーイング剤は通常０．３〜１．２ｐｐｍの濃度でポリカーボネート樹脂中に配合される。あまりに多量のブルーイング剤を配合するとブルーイング剤の吸収が強くなり、視感透過率が低下してくすんだレンズとなる。特に視力補正用眼鏡レンズの場合、厚肉部と薄肉部がありレンズの厚みの変化が大きいので、ブルーイング剤の吸収が強いと、レンズの中央部と外周部に肉厚差による色相差が生じ、外観が著しく劣るレンズとなる。
　【００２５】
　前記本発明のポリカーボネート樹脂組成物から形成された眼鏡レンズは、極めて透明性に優れており、１．５ｍｍ厚において視感透過率が８７％以上、好ましくは８８％以上である。ここで視感透過率は後述する条件下で測定された値であり、ポリカーボネート樹脂に紫外線吸収剤（Ａ）および（Ｂ）、リン系安定剤、離型剤およびブルーイング剤を配合した本発明の組成物より形成されたレンズについて測定した値を意味する。他の染料や顔料を配合したサングラスや偏光レンズとして利用する場合には、これらの染料や顔料を配合しないものとして測定された値である。
　【００２６】
　また本発明の眼鏡レンズは、高度の透明性とともに黄色度が低く、厚さ５ｍｍにおける黄色度ＹＩ（Ｙｅｌｌｏｗｎｅｓｓ　Ｉｎｄｅｘ）が０．７〜１．８、好ましくは１．０〜１．６の範囲に設定される。この黄色度（ＹＩ）の値が０．７未満ではレンズに成形した際、透過光が青味を帯び、また黄色度が１．８を越えると黄色味を帯びることになる。
　【００２７】
　またポリカーボネート眼鏡レンズは高屈折率で、かつ高耐衝撃性であるために、レンズの薄肉軽量化が図られ、一般的には凹レンズの場合は１．５ｍｍ程度の極めて薄い中心厚みが採用される。従って中心部の１．５ｍｍの紫外線透過率が目を保護するうえで極めて重要である。サングラスや保護眼鏡等の度数のない眼鏡レンズの場合には、予め着色を施したポリカーボネート成形材料を用いることもあるが、かかる場合にも本発明の眼鏡レンズは、紫外線吸収効果や透明性が高いので極めて有効である。
　【００２８】
　本発明の眼鏡レンズは、ポリカーボネート樹脂を基体としているので高い衝撃強度および高い屈折率とともに、紫外線吸収効果、殊に３８０ｍｍ〜４００ｍｍの有害紫外線の吸収効果が優れている。
　【００２９】
　かくして本発明の眼鏡レンズは、用途や目的に応じて視感透過率を重視するタイプと紫外線吸収能を重視するタイプのいずれも提供することが可能である。すなわち、視感透過率を重視する用途では、ポリカーボネート樹脂１００重量部に対し、紫外線吸収剤（Ａ）を０．１〜０．５重量部、紫外線吸収剤（Ｂ）を０．０１〜０．１重量部の範囲から選択し、かつ紫外線吸収剤（Ａ）と紫外線吸収剤（Ｂ）との配合比（重量）Ｒを０．０５〜０．５の範囲から選択して１．５ｍｍ厚における３８０ｎｍの分光透過率が０．００５％以下、視感透過率が８８％以上、５．０ｍｍ厚における黄色度（ＹＩ）が０．７〜１．８になるようにするのが好ましい。この場合、４００ｎｍの分光透過率は７０％以下、好ましくは６０％以下であることが望ましい。
　【００３０】
　また、紫外線吸収能を重視する用途では、ポリカーボネート樹脂１００重量部に対し、紫外線吸収剤（Ａ）を０．０５〜０．５重量部、紫外線吸収剤（Ｂ）を０．０５〜０．３重量部の範囲から選択し、かつ紫外線吸収剤（Ａ）と紫外線吸収剤（Ｂ）との配合比（重量）Ｒを０．５〜４の範囲から選択して１．５ｍｍ厚における４００ｎｍの分光透過率が１０％以下、視感透過率が８７％以上、５．０ｍｍ厚における黄色度（ＹＩ）が０．７〜１．８になるようにするのが好ましい。この場合、３８０ｎｍの分光透過率は０．００５％以下であることが望ましい。
　【００３１】
　【実施例】
　以下本発明について実施例によって更に詳しく説明する。なお部は重量部であり、評価は下記の方法によった。
（１）分光透過率：日本バリアン社製分光光度計ＣＡＲＹ−５を用いて３７８ｎｍ〜４０３ｎｍの波長領域で測定した。
（２）視感透過率：日本バリアン社製分光光度計ＣＡＲＹ−５を用いて３６０ｎｍ〜８００ｎｍの波長領域で測定した各波長における分光透過率の値からＪＩＳＺ−８７０１に従って視感透過率を下記式
　【００３２】
　【数１】
　【００３３】
［式中、ａは３８０、ｂは７８０、ｓ（λ）は色の表示に用いる標準の光の分光分布、ｙ（λ）は等色関数、τ（λ）は分光透過率］によって求めた。
（３）黄色度（ＹＩ）：日本バリアン社製分光光度計ＣＡＲＹ−５を用いて３８０ｎｍ〜７８０ｎｍの波長領域でＡＳＴＭ　Ｄ−１９２５に従って測定した。
（４）レンズ色相：レンズを蛍光灯下目視で比較した。
（５）ＡＰＨＡ：紫外線吸収剤５ｇをジクロロメタン１００ｍｌに溶解し、ＪＩＳ　Ｋ　６９０１に準じたハーゼン色数標準液と比較して測定した。
（６）熱安定性：各実施例で得たペレットを用いて射出成形機によりシリンダー温度３４０℃で連続的に成形して得た見本板（７０×５０×２ｍｍ）の色相（Ｌ、ａ、ｂ）と、シリンダー中で１０分間滞留させた後に成形して得た見本板の色相（Ｌ’、ａ’、ｂ’）を色差計［日本電色（株）製］で測定し、１０分間滞留による変色の度合いを下記式
　　△Ｅ＝［（Ｌ−Ｌ’）２＋（ａ−ａ’）２＋（ｂ−ｂ’）２］１／２
によって求めた△Ｅで示した。△Ｅが０．５以下を合格とした。
　【００３４】
実施例１
　常法によりビスフェノールＡとホスゲンを界面重合法で重合精製して得た粘度平均分子量２３，７００のポリカーボネート樹脂粉末１００部に、紫外線吸収剤（Ａ）として吸収極大が３４０ｎｍである２−（２’−ヒドロキシ−５’−ｔｅｒｔ−オクチルフェニル）ベンゾトリアゾール０．３３部、紫外線吸収剤（Ｂ）として吸収極大が３５３ｎｍである２−（３−ｔｅｒｔ−ブチル−５−メチル−２−ヒドロキシフェニル）−５−クロロベンゾトリアゾール０．０２部、ステアリン酸ステアレ−ト０．２５部、トリスノニルフェニルホスファイト０．０３部およびブルーイング剤として下記式
　【００３５】
　【化１】
　【００３６】
の化合物０．６ｐｐｍを添加し、タンブラーにて充分混合した後３０ｍｍベント式押出成形機により２６０〜２８０℃でペレット化した。このペレットを射出成形機によりシリンダー温度３００℃で視感透過率測定用１．５ｍｍ厚の見本板および黄色度（ＹＩ）測定用５．０ｍｍ厚の見本板を得た。３８０ｎｍおよび４００ｎｍにおける分光透過率、視感透過率、ＹＩを表１に示した。更に上記ペレットを用いて２２０トン射出成形機によりシリンダー温度３００℃、金型温度１４０℃、成形サイクル３分で凹レンズ（球面屈折力／円柱屈折力＝Ｓ−３．００Ｄ／Ｃ−１．００Ｄ）を成形して色相の良好なレンズを得た。結果を表１に示した。
　【００３７】
実施例２
　実施例１における２−（２’−ヒドロキシ−５’−ｔｅｒｔ−オクチルフェニル）ベンゾトリアゾール（紫外線吸収剤（Ａ））の添加量を０．３部、２−（３−ｔｅｒｔ−ブチル−５−メチル−２−ヒドロキシフェニル）−５−クロロベンゾトリアゾール（紫外線吸収剤（Ｂ））の添加量を０．０３部に変更し、青味を一定にするためにブルーイング剤量を０．７ｐｐｍに変更する以外は実施例１と同様にして紫外線遮断性に優れ、色相の良好なレンズを得た。結果を表１に示した。
　【００３８】
実施例３
　実施例１における２−（２’−ヒドロキシ−５’−ｔｅｒｔ−オクチルフェニル）ベンゾトリアゾール（紫外線吸収剤（Ａ））の添加量を０．１５部、２−（３−ｔｅｒｔ−ブチル−５−メチル−２−ヒドロキシフェニル）−５−クロロベンゾトリアゾール（紫外線吸収剤（Ｂ））の添加量を０．０６部に変更し、青味を一定にするためにブルーイング剤の量を０．８ｐｐｍに変更する以外は実施例１と同様にして紫外線遮断性に優れ、色相の良好なレンズを得た。結果を表１に示した。
　【００３９】
実施例４
　実施例１における２−（２’−ヒドロキシ−５’−ｔｅｒｔ−オクチルフェニル）ベンゾトリアゾール（紫外線吸収剤（Ａ））の添加量を０．３部にし、２−（３−ｔｅｒｔ−ブチル−５−メチル−２−ヒドロキシフェニル）−５−クロロベンゾトリアゾールに代えて吸収極大が３４９ｎｍである２，２’−メチレンビス［４−（１，１，３，３−テトラメチルブチル）−６−（２Ｈ−ベンゾトリアゾール−２−イル）フェノール］（紫外線吸収剤（Ｂ））を０．０５部用い、更に青味を一定にするためにブルーイング剤の量を０．５ｐｐｍにする以外は実施例１と同様に行なって紫外線遮断性に優れ、色相の良好なレンズを得た。結果を表１に示した。
　【００４０】
実施例５
　実施例４における２−（２’−ヒドロキシ−５’−ｔｅｒｔ−オクチルフェニル）ベンゾトリアゾール（紫外線吸収剤（Ａ））の添加量を０．２５部、２，２’−メチレンビス［４−（１，１，３，３−テトラメチルブチル）−６−（２Ｈ−ベンゾトリアゾール−２−イル）フェノール］（紫外線吸収剤（Ｂ））の添加量を０．０８部に変更する以外は実施例４と同様にして紫外線遮断性に優れ、色相の良好なレンズを得た。結果を表１に示した。
　【００４１】
実施例６
　実施例１における２−（２’−ヒドロキシ−５’−ｔｅｒｔ−オクチルフェニル）ベンゾトリアゾール（紫外線吸収剤（Ａ））の添加量を０．２５部、紫外線吸収剤（Ｂ）として２−（３−ｔｅｒｔ−ブチル−５−メチル−２−ヒドロキシフェニル）−５−クロロベンゾトリアゾール０．１部と共に新たに２，２’−メチレンビス［４−（１，１，３，３−テトラメチルブチル）−６−（２Ｈ−ベンゾトリアゾール−２−イル）フェノール］０．０５部を併用し、青味を一定にするためにブルーイング剤量を０．７ｐｐｍに変更する以外は実施例１と同様にして紫外線遮断性に優れ、色相の良好なレンズを得た。３８０ｎｍおよび４００ｎｍにおける分光透過率、視感透過率、ＹＩおよびレンズの色相を表２に示した。
　【００４２】
実施例７
　実施例６における２−（２’−ヒドロキシ−５’−ｔｅｒｔ−オクチルフェニル）ベンゾトリアゾール（紫外線吸収剤（Ａ））の添加量を０．２部に変更し、２，２’−メチレンビス［４−（１，１，３，３−テトラメチルブチル）−６−（２Ｈ−ベンゾトリアゾール−２−イル）フェノール］（紫外線吸収剤（Ｂ））の添加量を０．１部に変更にする以外は実施例６と同様にして紫外線遮断性に優れ、色相の良好なレンズを得た。結果を表２に示した。
　【００４３】
実施例８
　実施例６における２−（２’−ヒドロキシ−５’−ｔｅｒｔ−オクチルフェニル）ベンゾトリアゾール（紫外線吸収剤（Ａ））の添加量を０．２部に変更し、２，２’−メチレンビス［４−（１，１，３，３−テトラメチルブチル）−６−（２Ｈ−ベンゾトリアゾール−２−イル）フェノール］（紫外線吸収剤（Ｂ））の添加量を０．１５部に変更し、青味を一定にするためにブルーイング剤量を１ｐｐｍにする以外は実施例６と同様にして紫外線遮断性に優れ、色相の良好なレンズを得た。結果を表２に示した。
　【００４４】
実施例９
　実施例６における２−（２’−ヒドロキシ−５’−ｔｅｒｔ−オクチルフェニル）ベンゾトリアゾール（紫外線吸収剤（Ａ））の添加量を０．２部に変更し、２−（３−ｔｅｒｔ−ブチル−５−メチル−２−ヒドロキシフェニル）−５−クロロベンゾトリアゾール（紫外線吸収剤（Ｂ））の添加量を０．０７部、２，２’−メチレンビス［４−（１，１，３，３−テトラメチルブチル）−６−（２Ｈ−ベンゾトリアゾール−２−イル）フェノール］（紫外線吸収剤（Ｂ））の添加量を０．１５部に変更し、青味を一定にするためにブルーイング剤量を０．８ｐｐｍにする以外は実施例６と同様にして紫外線遮断性に優れ、色相の良好なレンズを得た。結果を表２に示した。
　【００４５】
実施例１０
　実施例６における２−（３−ｔｅｒｔ−ブチル−５−メチル−２−ヒドロキシフェニル）−５−クロロベンゾトリアゾール（紫外線吸収剤（Ｂ））の添加量を０．０５部、２，２’−メチレンビス［４−（１，１，３，３−テトラメチルブチル）−６−（２Ｈ−ベンゾトリアゾール−２−イル）フェノール］（紫外線吸収剤（Ｂ））の添加量を０．１部に変更する以外は実施例６と同様にして紫外線遮断性に優れ、色相の良好なレンズを得た。結果を表２に示した。
　【００４６】
比較例１
　実施例１における２−（３−ｔｅｒｔ−ブチル−５−メチル−２−ヒドロキシフェニル）５−クロロベンゾトリアゾール（紫外線吸収剤（Ｂ））を用いずに、２−（２’−ヒドロキシ−５’−ｔｅｒｔ−オクチルフェニル）ベンゾトリアゾール（紫外線吸収剤（Ａ））のみを０．３３部用いる以外は実施例１と同様にして結果を表１に示した。レンズの色相は良好であるが、３８０ｎｍおよび４００ｎｍの吸収は不十分であった。
　【００４７】
比較例２
　実施例１における２−（２’−ヒドロキシ−５’−ｔｅｒｔ−オクチルフェニル）ベンゾトリアゾール（紫外線吸収剤（Ａ））を用いずに、２−（３−ｔｅｒｔ−ブチル−５−メチル−２−ヒドロキシフェニル）−５−クロロベンゾトリアゾール（紫外線吸収剤（Ｂ））のみを０．０２部用いる以外は実施例１と同様にして結果を表１に示した。レンズの色相は良好であるが、３８０ｎｍおよび４００ｎｍの吸収は不十分であった。
　【００４８】
比較例３
　実施例１における２−（２’−ヒドロキシ−５’−ｔｅｒｔ−オクチルフェニル）ベンゾトリアゾール（紫外線吸収剤（Ａ））を用いずに、２−（３−ｔｅｒｔ−ブチル−５−メチル−２−ヒドロキシフェニル）−５−クロロベンゾトリアゾール（紫外線吸収剤（Ｂ））のみを０．１５部用い、青味を一定にするためにブルーイング剤量を１．１ｐｐｍにする以外は実施例１と同様にして結果を表１に示した。レンズの色相はくすんだ青色になり、中心部と周辺部の色相の差がみられた。
　【００４９】
比較例４
　実施例６における２−（２’−ヒドロキシ−５’−ｔｅｒｔ−オクチルフェニル）ベンゾトリアゾール（紫外線吸収剤（Ａ））のみを０．２５部使用し、紫外線吸収剤（Ｂ）として２−（３−ｔｅｒｔ−ブチル−５−メチル−２−ヒドロキシフェニル）−５−クロロベンゾトリアゾールおよび２，２’−メチレンビス［４−（１，１，３，３−テトラメチルブチル）−６−（２Ｈ−ベンゾトリアゾール−２−イル）フェノール］を使用しない以外は実施例６と同様にして結果を表２に示した。レンズの色相は良好であるが、３８０ｎｍおよび４００ｎｍの吸収は不十分であった。
　【００５０】
比較例５
　実施例１０における２−（２’−ヒドロキシ−５’−ｔｅｒｔ−オクチルフェニル）ベンゾトリアゾール（紫外線吸収剤（Ａ））を使用しない以外は実施例１０と同様にして結果を表２に示した。レンズの色相は良好であるが、３８０ｎｍの吸収は不十分であった。
　【００５１】
実施例１１
　ビスフェノールＡとホスゲンを界面重合法で重合精製して得た粘度平均分子量２３，７００のポリカーボネート樹脂粉末１００部に、紫外線吸収剤（Ａ）として２−（２’−ヒドロキシ−５’−ｔｅｒｔ−オクチルフェニル）ベンゾトリアゾール０．２５部、紫外線吸収剤（Ｂ）として２，２’−メチレンビス［４−（１，１，３，３−テトラメチルブチル）−６−（２Ｈ−ベンゾトリアゾール−２−イル）フェノール０．０８部、テトラキス（２，４−ジ−ｔｅｒｔ−ブチルフェニル）−４，４’−ビフェニレンジホスホナイト（化合物Ｃ）０．０２部、ステアリン酸モノグリセライド０．２部およびブルーイング剤として下記式
　【００５２】
　【化２】
　【００５３】
の化合物０．５ｐｐｍを添加し、タンブラーにて充分混合した後３０ｍｍベント式押出成形機により２６０〜２８０℃でペレット化した。このペレットの３８０ｎｍおよび４００ｎｍにおける分光透過率、視感透過率、ＹＩおよび△Ｅを表３に示した。上記ペレットを用いて２２０トン射出成形機によりシリンダー温度３００℃、金型温度１４０℃、成形サイクル３分で凹レンズ（Ｓ−３．００Ｄ／Ｃ−１．００Ｄ）を成形して色相の良好なレンズを得た。結果を表３に示した。
　【００５４】
実施例１２
　実施例１１においてホスファイト系化合物としてトリスノニルフェニルホスファイト（化合物Ｄ）０．０３部を新たに添加する以外は実施例１１と同様にして紫外線遮断性および耐熱性に優れ、色相の良好なレンズを得た。結果を表３に示した。
　【００５５】
　【表１】
　【００５６】
　【表２】
　【００５７】
　【表３】
　【００５８】
　なお、表中Ａ−１は２−（２’−ヒドロキシ−５’−ｔｅｒｔ−オクチルフェニル）ベンゾトリアゾール（吸収極大３４０ｎｍ）を示し、Ｂ−１は２−（３−ｔｅｒｔ−ブチル−５−メチル−２−ヒドロキシフェニル）−５−クロロベンゾトリアゾール（吸収極大３５３ｎｍ）を示し、Ｂ−２は２，２’−メチレンビス［４−（１，１，３，３−テトラメチルブチル）−６−（２Ｈ−ベンゾトリアゾール−２−イル）フェノール］（吸収極大３４９ｎｍ）を示し、化合物Ｃはテトラキス（２，４−ジ−ｔｅｒｔ−ブチルフェニル）−４，４’−ビフェニレンジホスホナイトを示し、化合物Ｄはトリスノニルフェニルホスファイトを示す。
　【００５９】
　【発明の効果】
　本発明の前記ポリカーボネート樹脂組成物から得られる眼鏡レンズは、優れた耐衝撃性や透明性を維持したまま有害な紫外線をほぼ完全に吸収でき、安全性に優れているので、その奏する効果は格別なものであり、また、加工成形における支障もない。